(57)【特許請求の範囲】
【請求項１】
第１の媒質により形成された第１の構造部と該第１の媒質とは屈折率が異なる第２の媒質により形成された第２の構造部とが互いに異なる配置パターンで周期的又は離散的に配置された複数の層が積層された３次元フォトニック結晶の作製方法であって、
前記第１の媒質からなる第１の膜を形成する第１の工程と、
前記第１の膜の一部を除去することにより第１の層の前記第１の構造部を形成する第２の工程と、
前記第２の工程において除去された前記第１の膜の一部が存在した領域に、前記第２の媒質からなる前記第１の層の前記第２の構造部を形成し、前記第１の層に積層方向にて隣接する領域に前記第２の媒質からなる第２の膜を形成する第３の工程と、
前記第２の膜を平坦化する第４の工程と、
前記第２の膜の一部を除去することにより、第２の層の前記第２の構造部を形成する第５の工程と、
前記第５の工程において除去された前記第２の膜の一部が存在した領域に、前記第１の媒質からなる前記第２の層の前記第１の構造部を形成する第６の工程とを含み、
前記第４の工程において平坦化された前記第２の膜の厚みは、前記第２の層の厚みと等しいことを特徴とする３次元フォトニック結晶の作製方法。
【請求項２】
前記第２の層に前記積層方向にて隣接する領域に前記第１の媒質からなる第３の膜を形成する第７の工程と、
前記第３の膜を、その積層方向の端面が前記第２の層の前記第２の構造部の端面に揃うように平坦化する第８の工程とを含むことを特徴とする請求項１に記載の３次元フォトニック結晶の作製方法。
【請求項３】
前記第１の工程から前記第８の工程までを繰り返して行うことを特徴とする請求項２に記載の３次元フォトニック結晶の作製方法。
【請求項４】
前記第２の層に前記積層方向にて隣接する領域に前記第１の媒質からなる第３の膜を形成する第７の工程と、
前記第３の膜を平坦化する第８の工程とを含み、
前記第８の工程において平坦化された前記第３の膜の厚みは、前記第１の層の厚みと等しい、ことを特徴とする請求項１に記載の３次元フォトニック結晶の作製方法。
【請求項５】
前記第１の工程から前記第８の工程までを行った後に、前記第２の工程から前記第８の工程を繰り返して行うことを特徴とする請求項４に記載の３次元フォトニック結晶の作製方法。
【請求項６】
前記第６の工程と前記第７の工程とは同一の工程で行われることを特徴とする請求項２から５のいずれか１項に記載の３次元フォトニック結晶の作製方法。
【発明の詳細な説明】
【技術分野】
【０００１】
本発明は、３次元的な屈折率周期構造を有する３次元フォトニック結晶の作製方法及び３次元フォトニック結晶を利用した光導波路、光共振器、光学フィルタ、偏光素子等の機能素子に関する。
【背景技術】
【０００２】
波長以下の大きさの構造体を周期的に配列することによって電磁波の透過・反射等の特性を制御する概念が、Yablonovitchによって提唱されている（非特許文献１）。このような構造はフォトニック結晶として知られており、ある波長域において、光の損失がない１００％の反射率を有する光学素子を実現できる。
【０００３】
このように、ある波長域で反射率を１００％にする作用は、従来の半導体が持つエネルギーギャップとの比較から、フォトニックバンドギャップ（作用）と言われている。
【０００４】
また、上記のような構造を３次元的な微細周期構造にすることによって、あらゆる方向から入射した光に対してフォトニックバンドギャップが得られる。これは、完全フォトニックバンドギャップ（作用）とも称される。
【０００５】
完全フォトニックバンドギャップが実現できると、発光素子における自然放出の抑制など様々な応用が可能となり、従来にはない新しい機能素子の実現が可能となる。このため、より広い波長域で完全フォトニックバンドギャップが実現できる構造の機能素子が求められている。
【０００６】
このような完全フォトニックバンドギャップ作用を有する構造が、従来幾つか提案されている（特許文献１，２，３）。
【０００７】
一般に、完全フォトニックバンドギャップが得られる３次元微細周期構造の作製は容易ではない。このため、３次元微細周期構造を光波領域（真空中での光の波長が数μｍ以下の領域）で動作させることは非常に少ない。
【０００８】
そのような中、屈折率分布が層内にて周期性を持つ屈折率周期構造を含む層を複数積層することにより作製できる、いわゆるＬａｙｅｒ−ｂｙ−Ｌａｙｅｒ構造（以下、ＬＢＬ構造）が提案されている。ＬＢＬ構造の代表的なものとしては、特許文献１にて提案されたウッドパイル構造である。ウッドパイル構造とは、図８に示すように、複数の柱状構造体を等間隔Ｐにて平行に配置した複数の層を積層することにより構成された構造である。該複数の層において、柱状構造体が延びる方向が交互に９０度異なっている。
【０００９】
このようなウッドパイル構造の作製方法は、これまでに種々提案されている（特許文献４，５）。例えば、特許文献４では、ウッドパイル構造を、周期構造の形成、堆積および研磨を繰り返すことにより作製する方法を提案している。さらに、非特許文献２には、周期構造の形成と接合とを繰り返す手法によってウッドパイル構造を作製する方法を提案している。
【先行技術文献】
【特許文献】
【００１０】
【特許文献１】米国特許５，３３５，２４０号
【特許文献２】米国特許６，５９７，８５１号
【特許文献３】米国特許６，９２９，７６４号
【特許文献４】米国特許５，９９８、２９８号
【非特許文献】
【００１１】
【非特許文献１】Physical Review Letters、Vol.58、pp.2059、1987年
【非特許文献２】Applied Physics Letters、Vol.65、No.13、pp1617、1994年
【発明の概要】
【発明が解決しようとする課題】
【００１２】
非特許文献２にて提案された作製方法は、一度の周期構造の形成工程により２層の周期構造を形成する。しかしながら、周期構造を周囲の枠部によって支えるフリースタンディング構造を作製する必要があり、数１００ｎｍ程度の厚みを有する微細な構造を作製するのは困難である。
【００１３】
また、特許文献４にて提案された作製手法は、接合工程を含まないため、より高精度なＬＢＬ構造の作製が可能である。しかしながら、一度の周期構造の形成工程により作製可能な層数が１層のみであるため、工程数が多くなるという問題がある。しかも、各工程において発生する作製誤差が積算されてＬＢＬ構造の特性に影響を及ぼす。さらに、平坦化処理を行う工程では、平坦化処理の選択比の異なる材料が面内に存在するために、皿状の凹部としてのディッシングが発生し、該ディッシングによる作製誤差が発生する。ディッシングは上層に対して作製誤差を与えるため、所望の特性を有するＬＢＬ構造の作製にはディッシングの発生を抑制することが不可欠となる。
【００１４】
本発明は、少ない工程数で作製でき、作製誤差も小さい３次元フォトニック結晶および機能素子を提供する。
【課題を解決するための手段】
【００１５】
本発明の一側面は、第１の媒質により形成された第１の構造部と該第１の媒質とは屈折率が異なる第２の媒質により形成された第２の構造部とが互いに異なる配置パターンで周期的又は離散的に配置された複数の層が積層された３次元フォトニック結晶の作製方法であって、前記第１の媒質からなる第１の膜を形成する第１の工程と、前記第１の膜の一部を除去することにより第１の層の前記第１の構造部を形成する第２の工程と、前記第２の工程において除去された前記第１の膜の一部が存在した領域に、前記第２の媒質からなる前記第１の層の前記第２の構造部を形成し、前記第１の層に積層方向にて隣接する領域に前記第２の媒質からなる第２の膜を形成する第３の工程と、前記第２の膜を平坦化する第４の工程と、前記第２の膜の一部を除去することにより、第２の層の前記第２の構造部を形成する第５の工程と、前記第５の工程において除去された前記第２の膜の一部が存在した領域に、前記第１の媒質からなる前記第２の層の前記第１の構造部を形成する第６の工程とを含み、前記第４の工程において平坦化された前記第２の膜の厚みは、前記第２の層の厚みと等しいことを特徴とする。
【００１６】
なお、上記方法で作製された３次元フォトニック結晶と、該３次元フォトニック結晶内に設けられた欠陥部とを有し、該欠陥部が共振器又は導波路として機能する機能素子も本発明の他の一側面を構成する。
【発明の効果】
【００１７】
本発明によれば、少ない工程数で作製でき、作製誤差も小さい３次元フォトニック結晶および機能素子を得ることができる。
【図面の簡単な説明】
【００１８】
【図１】本発明の実施例１である３次元フォトニック結晶の作製方法の説明図。
【図２】実施例１の作製方法で作製された３次元フォトニック結晶の概略図。
【図３】本発明の実施例２である３次元フォトニック結晶の作製方法の説明図。
【図４】実施例２の作製方法で作製された３次元フォトニック結晶の概略図。
【図５】実施例１の作製方法で作製された３次元フォトニック結晶と比べて広いフォトニックバンドギャップを有する３次元フォトニック結晶の概略図。
【図６】本発明の実施例３である、線状欠陥部を含む３次元フォトニック結晶の概略図。
【図７】本発明の実施例４である、点状欠陥部を含む３次元フォトニック結晶の概略図。
【図８】ウッドパイル構造の概略図。
【発明を実施するための形態】
【００１９】
以下、本発明の実施例について図面を参照しながら説明する。
【実施例１】
【００２０】
図２の（ａ）〜（ｃ）には、本発明の実施例１である、ＬＢＬ構造を有する３次元フォトニック結晶２００を示している。
【００２１】
３次元フォトニック結晶２００は、それぞれ第１の媒質により形成された第１の柱状構造部（第１の構造部）と該第１の媒質とは屈折率が異なる第２の媒質により形成された第２の柱状構造部（第２の構造部）が周期的に配置された層が積層されて構成されている。本実施例の３次元フォトニック結晶２００は、第１の層２０１〜第４の層２０４の４層を基本周期として構成されている。なお、第１および第２の媒質は空気であってもよく、該空気によって形成される柱状構造部は空間となる。
【００２２】
図２の（ａ）は各層のｘｚ断面図の一部を示している。（ｂ）は各層のｙｚ断面図の一部を示している。（ｃ）は、各層のｘｙ断面図の一部を示している。
【００２３】
第１の層２０１および第２の層２０３では、ｙ方向に延びる第１および第２の柱状構造部がそれぞれ、ｘ方向に等間隔（ピッチ）Ｐにて並んでいる。第１の層２０１に含まれる各柱状構造部と第３の層２０３に含まれる各柱状構造部とは、互いにｘ方向にＰ／２ずれた位置に配置されている。第２の層２０２および第４の層２０４では、ｘ方向に延びる第１および第２の柱状構造部がそれぞれｙ方向に等間隔（ピッチ）Ｐにて並んでいる。第２の層２０２に含まれる各柱状構造部と第４の層２０４に含まれる各柱状構造部とは、互いにｙ方向にＰ／２ずれた位置に配置されている。
【００２４】
第１の層２０１は厚みＨ１を有し、第２の層２０２は厚みＨ２を有する。第３の層２０３は厚みＨ３を有し、第４の層２０４は厚みＨ４を有する。このように、本実施例の３次元フォトニック結晶２００は、図８にも示したウッドパイル構造を有する。
【００２５】
図１の（ａ）〜（ｇ）には、３次元フォトニック結晶２００の作製方法を示している。
【００２６】
まず、図１の（ａ）に示すように、基板１０１上に、第１の媒質によって、第１の膜１０２を、図２に示した第１の層２０１の厚みＨ１と等しい厚みになるよう形成する（第１の工程）。
【００２７】
次に、（ｂ）に示すように、第１の膜１０２の厚み内に、第１の層の第１の柱状構造部１０３を形成する（第２の工程）。
【００２８】
次に、（ｃ）に示すように、第１の層内において第１の柱状構造部１０３に隣接する領域および第１の層に積層方向（ｚ方向：以下、ｚ方向を上側とする）にて隣接する領域に、第２の媒質によって第２の膜１０４を形成する（第３の工程）。このとき、第２の膜１０４は、図２に示した第１の層２０１の厚みＨ１と第２の層２０２の厚みＨ２との和（Ｈ１＋Ｈ２）よりも厚い厚みＴ１を有するように形成される。
【００２９】
このようにして、第１の層内における第１の柱状構造部１０３に隣接する領域に第２の媒質を充填し、第１の層の第２の柱状構造部１０５を形成する。
【００３０】
第３の工程の時点における第２の膜１０４の厚みＴ１を、Ｈ１＋Ｈ２よりも厚くすることで、第２の層を構成する第２の媒質を、第１の層への第２の媒質の充填とともに配置することができる。ここで、第１の柱状構造部１０３の上面と基板１０１の上面との段差によって、第２の膜１０４の上面には窪み１１０が形成される。
【００３１】
次に、（ｄ）に示すように、第２の膜１０４に対して、その厚みが第１の層の厚みＨ１と第２の層の厚みＨ２との和（Ｈ１＋Ｈ２）と等しい厚みになるように平坦化処理を行う（第４の工程）。このような平坦化処理を行うことで、窪み１１０を除去することができる。また、平坦化処理を行う第２の膜１０４の上面は第２の媒質のみによって形成される面であるため、異なる媒質間での平坦化処理選択比の差に起因するディッシングの発生を回避することができる。以上により、屈折率周期構造層である第１の層の作製が完了する。
【００３２】
次に、（ｅ）に示すように、第２の膜１０４のうち第１の層に上側にて隣接する領域に形成された部分の厚み内に、第２の層の第２の柱状構造部１０６を形成する（第５の工程）。
【００３３】
次に、（ｆ）に示すように、第２の層内において第２の柱状構造部１０６に隣接する領域および第２の層に上側にて隣接する領域に、第１の媒質によって第３の膜１０７を形成する（第６の工程）。このとき、第３の膜１０７を、第２の層の厚みＨ２よりも厚い厚みＴ２を有するように形成する。このようにして、第２の層内における第２の柱状構造部１０６に隣接する領域に第１の媒質を充填し、第２の層の第１の柱状構造部１０９を形成する。
【００３４】
さらに、（ｇ）に示すように、第３の膜１０７に対して、その上端面が第２の層の第２の柱状構造部１０６の上端面に揃うように（第３の膜１０７の厚みがＨ２と等しくなるように）平坦化処理を行う（第７の工程）。これにより、第２の柱状構造部１０６と高さが揃った第１の柱状構造部１０９を含む屈折率周期構造層としての第２の層の作製が完了する。
【００３５】
以上の第１から第７の工程により、図２に示した３次元フォトニック結晶２００における第１の層２０１と第２の層２０２を作製することができる。
【００３６】
そして、図２に示した第３の層２０３および第４の層２０４も図１（ａ）〜（ｅ）の工程により別途作製し、第１および第２の層２０１，２０２のうち第２の層２０２の上面に第３の層２０３を接合してもよい。
【００３７】
ただし、接合工程において、層間のアライメント誤差が発生する可能性がある。このため、図１（ａ）〜（ｇ）の工程、すなわち第１の工程から第７の工程を繰り返すことで、第２の層２０２の上に第３の層２０３および第４の層２０４を作製してもよい。さらに、第１の工程から第７の工程を繰り返すことで、第１の層２０１から第４の層２０４の基本周期が繰り返される３次元フォトニック結晶２００を作製してもよい。
【００３８】
本実施例にて説明した作製方法では、一度の成膜工程において２層分の厚みを有する膜を形成することにより、ＬＢＬ構造を１周期作製するために必要な工程数を削減することができる。さらに、フリースタンディング構造の接合工程が必要ないため、数１０〜数１００ｎｍのサイズを有する柱状構造部の形成、層間の高精度アライメントおよび層間の機械的強度（接合強度）を高めることが可能となる。
【００３９】
一般に、１周期のＬＢＬ構造では十分な光の反射率を得ることができないため、数周期〜数十周期程度積層して用いられる。ＬＢＬ構造を１周期作製するために必要な工程数を減らすことにより、ＬＢＬ構造の作製に必要な工程数を大幅に削減することができる。以上から、本実施例の作製方法を用いて作製されたＬＢＬ構造は、微細な構造の作製が可能であり、かつ各工程における作製誤差の積算量が少ないために、光波領域においても良好な特性を得ることができる。
【００４０】
このような３次元フォトニック結晶を構成する材料として、大きな屈折率差を有する２種類以上の材料を選ぶことが望ましい。高屈折率材料として、例えば、ＧａＡｓ、ＩｎＰ、ＧａＮなどの化合物半導体、ＴｉＯ２、ＺｎＯ等の金属酸化物、有機半導体等を用いることができる。低屈折率材料として、例えば、ＳｉＯ２等の誘電体、ＰＭＭＡ等の高分子有機材料を用いることができる。より大きな屈折率差を得るために、第１の媒質または第２の媒質を３次元フォトニック結晶の作製後に除去してもよい。除去する媒質としては、例えばＡｕ、Ｃｕ等の金属やポリマーを用いることができる。
【００４１】
成膜方法としては、蒸着法、スパッタ法、化学気相成長（Chemical Vapor Deposition：ＣＶＤ）法に代表される結晶成長、エピタキシャル結晶成長などの結晶成長、ナノ粒子充填法手段、スピンコート法等を用いることができる。また、ＦＣＶＡ（Filtered Cathodic Vacuum Arc）を用いることもできる。
【００４２】
柱状形状を形成する方法としては、マスク形成と電子ビームやフォトリソグラフィによる露光とエッチングを組み合わせた半導体リソグラフィ手法や、ナノインプリントによる刻印手法等を用いることができる。
【００４３】
平坦化処理として、例えばＣＭＰ法、ガスクラスターイオンビーム照射、エッチングなどを用いることができる。
【実施例２】
【００４４】
図３の（ａ）〜（ｇ）には、図２に示した３次元フォトニック結晶２００の実施例１とは別の作製方法を示している。
【００４５】
まず、図３の（ａ）に示すように、基板３０１上に、第１の媒質によって、第１の膜３０２を、図２に示した第１の層２０１の厚みＨ１と等しい厚みになるよう形成する（第１の工程）。
【００４６】
次に、（ｂ）に示すように、第１の膜３０２の厚み内に、第１の層の第１の柱状構造部３０３を形成する（第２の工程）。
【００４７】
次に、（ｃ）に示すように、第１の層内において第１の柱状構造部３０３に隣接する領域および第１の層に上側にて隣接する領域に、第２の媒質によって第２の膜３０４を形成する（第３の工程）。このとき、第２の膜３０４は、図２に示した第１の層２０１の厚みＨ１と第２の層２０２の厚みＨ２との和（Ｈ１＋Ｈ２）よりも厚い厚みＴ１を有するように形成される。
【００４８】
このようにして、第１の層内における第１の柱状構造部３０３に隣接する領域に第２の媒質を充填し、第１の層の第２の柱状構造部３０５を形成する。
【００４９】
第３の工程の時点における第２の膜３０４の厚みＴ１を、Ｈ１＋Ｈ２よりも厚くすることで、第２の層を構成することになる第２の媒質を、第１の層への第２の媒質の充填とともに配置することができる。ここで、第１の柱状構造部３０３の上面と基板３０１の上面との段差によって、第２の膜３０４の上面には窪み３１０が形成される。
【００５０】
次に、（ｄ）に示すように、第２の膜３０４に対して、その厚みが第１の層の厚みＨ１と第２の層の厚みＨ２との和（Ｈ１＋Ｈ２）と等しい厚みになるように平坦化処理を行う（第４の工程）。このような平坦化処理を行うことで、窪み３１０を除去することができる。また、平坦化処理を行う第２の膜３０４の上面は第２の媒質のみによって形成される面であるため、異なる媒質間での平坦化処理選択比の差に起因するディッシングの発生を回避することができる。以上により、屈折率周期構造層である第１の層の作製が完了する。
【００５１】
次に、（ｅ）に示すように、第２の膜３０４のうち第１の層にその上側にて隣接する領域に形成された部分の厚み内に、第２の層の第２の柱状構造部３０６を形成する（第５の工程）。
【００５２】
次に、（ｆ）に示すように、第２の層内において第２の柱状構造部３０６に隣接する領域および第２の層に上側にて隣接する領域に、第１の媒質によって第３の膜３０７を形成する（第６の工程）。このとき、第３の膜３０７は、図２に示した第２の層２０２の厚みＨ２と第３の層２０３の厚みＨ３との和（Ｈ２＋Ｈ３）よりも厚い厚みＴ３を有するように形成される。
【００５３】
このようにして、第２の層内における第２の柱状構造部３０６に隣接する領域に第１の媒質を充填し、第２の層の第２の柱状構造部３０８を形成する。
【００５４】
第６の工程の時点における第３の膜３０７の厚みＴ２を、Ｈ２＋Ｈ３よりも厚くすることで、第３の層を構成することになる第１の媒質を、第２の層への第１の媒質の充填とともに配置することができる。ここで、第２の柱状構造部３０６の上面と第１の層の上面との段差によって、第３の膜３０７の上面には窪み３２０が形成される。
【００５５】
さらに、（ｇ）に示すように、第３の膜３０７に対して、その厚みが図２に示した第２の層２０２の厚みＨ２と第３の層２０３の厚みＨ３との和（Ｈ２＋Ｈ３）と等しい厚みになるように平坦化処理を行う（第７の工程）。これにより、窪み３１０を除去することができる。また、平坦化処理を行う第３の膜３０７の上面は第１の媒質のみによって形成される面であるため、異なる媒質間での平坦化処理選択比の差に起因するディッシングの発生を回避することができる。以上により、第３の層に第１の柱状構造部を作製するための第３の膜３０７の作製が完了する。この時点での第３の膜３０７は、図３（ａ）に示した基板３０１上に形成された第１の膜３０２に相当する。
【００５６】
以上の第１から第７の工程により、図２に示した３次元フォトニック結晶２００における第１の層２０１と第２の層２０２が作製され、さらに第３の層２０３に第１の媒質の膜（第３の膜３０７）が形成される。
【００５７】
この後、図３（ｂ）〜（ｇ）に示した第２の工程から第７の工程を繰り返すことで第３の層２０３および第４の層２０４を作製し、さらに第１の層２０１から第４の層２０４の基本周期が繰り返される３次元フォトニック結晶２００を作製することができる。
【００５８】
本実施例の作製方法では、一度の成膜工程において２層分の厚みを有する膜を形成することにより、ＬＢＬ構造を１周期作製するために必要な工程数を削減することができる。しかも、第１の層２０１と第２の層２０２間のみではなく第２の層２０２と第３の層２０３間の接合強度を実施例１よりもさらに高めることができる。さらに、フリースタンディング構造の接合工程が必要ないため、数１０〜数１００ｎｍのサイズを有する柱状構造部の形成と層間の高精度アライメントが可能となる。その他、実施例１と同様の効果がある。
【実施例３】
【００５９】
図５の（ａ）〜（ｃ）には、本発明の実施例３である３次元フォトニック結晶５００を示している。この３次元フォトニック結晶５００は、ウッドパイル構造を有する３次元フォトニック結晶に比べて広いフォトニックバンドギャップを有する。
【００６０】
３次元フォトニック結晶５００は、それぞれ第１の媒質により形成された第１の柱状構造部（第１の構造部）と該第１の媒質とは屈折率が異なる第２の媒質により形成された第２の柱状構造部（第２の構造部）が周期的に配置された層が積層されて構成されている。本実施例の３次元フォトニック結晶５００は、第１層５０１〜第１２の層５１２の１２層を基本周期として構成されている。なお、第１および第２の媒質は空気であってもよく、該空気によって形成される柱状構造部（および後述する離散構造部）は空間となる。
【００６１】
図５の（ａ）は各層のｘｚ断面図の一部を示している。（ｂ）は各層のｙｚ断面図の一部を示している。（ｃ）は、各層のｘｙ断面図の一部を示している。
【００６２】
第１の層５０１および第７の層５０７では、ｙ方向に延びる第１および第２の柱状構造部がそれぞれ、ｘ方向に等間隔（ピッチ）Ｐにて並んでいる。第１の層５０１に含まれる各柱状構造部と第７の層５０７に含まれる各柱状構造部とは、互いにｘ方向にＰ／２ずれた位置に配置されている。第４の層５０４および第１０の層５１０では、ｘ方向に延びる第１および第２の柱状構造部がそれぞれ、ｙ方向に等間隔（ピッチ）Ｐにて並んでいる。第４の層５０４に含まれる各柱状構造部と第１０の層５１０に含まれる各柱状構造部とは互いにｙ方向にＰ／２ずれた位置に配置されている。
【００６３】
第２の層５０２および第３の層５０３は、第１の層５０１の第２の柱状構造部と第４の層５０４の第２の柱状構造部を積層方向から見たときのそれらの交点に相当する位置に、ｘｙ断面内にて互いに接しないように離散的に配置された離散構造部を含む。なお、第２の層５０２の離散構造部と第３の層５０３の離散構造部は、ｘｙ断面における９０度の回転により相互に重なる対称性を有する。
【００６４】
同様に、第５および第６の層５０５，５０６もそれぞれ、それらの層に積層方向にて隣接する２層の第２の柱状構造部の交点に相当する位置にｘｙ断面にて離散的に配置された離散構造部を含む。さらに同様に、第９の層５０８，５０９および第１１，第１２の層５１１，５１２もそれぞれ、それらの層に積層方向にて隣接する２層の第２の柱状構造部の交点に相当する位置にｘｙ断面にて離散的に配置された離散構造部を含む。各離散構造部は、第２の媒質により形成されており、該離散構造部を含む層に隣接する層の第２の柱状構造部に接している。
【００６５】
また、本実施例において、第１の層５０１〜第１２の層５１２はそれぞれ、厚みＨ１〜Ｈ１２を有している。
【００６６】
図４の（ａ）〜（ｇ）には、３次元フォトニック結晶５００の作製方法を示している。
【００６７】
まず、図４の（ａ）に示すように、基板４０１上に、第１の媒質によって、第１の膜４０２を、図５に示した第１の層５０１の厚みＨ１と等しい厚みになるよう形成する（第１の工程）。
【００６８】
次に、（ｂ）に示すように、第１の膜４０２の厚み内に、第１の層の第１の柱状構造部４０３を形成する（第２の工程）。
【００６９】
次に、（ｃ）に示すように、第１の層内において第１の柱状構造部４０３に隣接する領域および第１の層に上側にて隣接する領域に、第２の媒質によって第２の膜４０４を形成する（第３の工程）。このとき、第２の膜４０４は、図５に示した第１の層５０１の厚みＨ１と第２の層５０２の厚みＨ２との和（Ｈ１＋Ｈ２）よりも厚い厚みＴ１を有するように形成される。
【００７０】
このようにして、第１の層内における第１の柱状構造部４０３に隣接する領域に第２の媒質を充填し、第１の層の第２の柱状構造部４０５を形成する。
【００７１】
第３の工程の時点における第２の膜４０４の厚みＴ１を、Ｈ１＋Ｈ２よりも厚くすることで、第２の層を構成することになる第２の媒質を、第１の層への第２の媒質の充填とともに配置することができる。ここで、第１の柱状構造部４０３の上面と基板４０１の上面との段差によって、第２の膜４０４の上面には窪み４１０が形成される。
【００７２】
次に、（ｄ）に示すように、第２の膜４０４に対して、その厚みが第１の層の厚みＨ１と第２の層の厚みＨ２との和（Ｈ１＋Ｈ２）と等しい厚みになるように平坦化処理を行う（第４の工程）。このような平坦化処理を行うことで、窪み４１０を除去することができる。また、平坦化処理を行う第２の膜４０４の上面は第２の媒質のみによって形成される面であるため、異なる媒質間での平坦化処理選択比の差に起因するディッシングの発生を回避することができる。以上により、屈折率周期構造層である第１の層の作製が完了する。
【００７３】
次に、（ｅ）に示すように、第２の膜４０４の厚み内に、第２の層の離散構造部４０６を形成する（第５の工程）。
【００７４】
次に、（ｆ）に示すように、第２の層内において離散構造部４０６に隣接する領域および第２の層に上側にて隣接する領域に、第１の媒質によって第３の膜４０７を形成する（第６の工程）。このとき、第３の膜４０７は、図５に示した第２の層５０２の厚みＨ２と第３の層５０３の厚みＨ３との和（Ｈ２＋Ｈ３）よりも厚い厚みＴ２を有するように形成される。このようにして、第２の層内における離散構造部４０６に隣接する領域４０８に第１の媒質を充填する。
【００７５】
第６の工程の時点における第３の膜４０７の厚みＴ２を、Ｈ２＋Ｈ３よりも厚くすることで、第３の層を構成することになる第１の媒質を、第２の層への第１の媒質の充填とともに配置することができる。ここで、離散構造部４０６の上面と第１の層の上面との段差によって、第３の膜４０７の上面には窪み４２０が形成される。
【００７６】
さらに、（ｇ）に示すように、第３の膜４０７に対して、その厚みが図５に示した第２の層５０２の厚みＨ２と第３の層５０３の厚みＨ３との和（Ｈ２＋Ｈ３）と等しい厚みになるように平坦化処理を行う（第７の工程）。これにより、窪み４２０を除去することができる。また、平坦化処理を行う第３の膜４０７の上面は第１の媒質のみによって形成される面であるため、異なる媒質間での平坦化処理選択比の差に起因するディッシングの発生を回避することができる。以上により、第３の層に離散構造部を作製するための第３の膜４０７の作製が完了する。この時点での第３の膜４０７は、図４（ａ）に示した基板４０１上に形成された第１の膜４０２に相当する。
【００７７】
以上の第１から第７の工程により、図５に示した３次元フォトニック結晶５００における第１の層５０１と第２の層５０２が作製され、さらに第３の層５０３に第１の媒質の膜（第３の膜４０７）が形成される。
【００７８】
この後、図５に示した各層の構造と厚みを考慮しながら、図４（ｂ）〜（ｇ）に示した第２の工程から第７の工程を繰り返すことで、第３の層５０３〜第１２の層５１２を作製できる。さらに、第２の工程から第７の工程を繰り返すことで、第１の層５０１から第１２の層５１２の基本周期が繰り返される３次元フォトニック結晶５００を作製することができる。
【００７９】
本実施例の作製方法では、一度の成膜工程において２層分の厚みを有する膜を形成することにより、ＬＢＬ構造を１周期作製するために必要な工程数を削減することができる。しかも、第１の層５０１と第２の層５０２間のみではなく第２の層５０２と第３の層５０３間の接合強度を実施例１よりもさらに高めることができる。さらに、フリースタンディング構造の接合工程が必要ないため、数１０〜数１００ｎｍのサイズを有する柱状構造体の形成と層間の高精度アライメントが可能となる。その他、実施例１と同様の効果がある。
【００８０】
本実施例にて説明した３次元フォトニック結晶は、実施例１，２にて説明した３次元フォトニック結晶とは異なる屈折率周期構造を含む層が積層されて構成されている。このように、本発明の３次元フォトニック結晶の作製方法は、各層の屈折率周期構造のパターンに依存しない。
【００８１】
また、本実施例では、柱状構造部の交点に相当する位置に離散構造部を有する層が柱状構造部を有する層の両側に２層ずつ設けられた場合について説明したが、本発明はこれに限定されない。例えば、柱状構造部を有する層の両側に１層又は３層ずつ離散構造部を含む層を設けたり、柱状構造部を有する層の片側にのみ離散構造部を含む層を設けたりしてもよい。
【実施例４】
【００８２】
次に、実施例１〜３の作製方法によって作製された３次元フォトニック結晶を用いた機能素子の例について説明する。
【００８３】
図６の（ａ）には、３次元フォトニック結晶の内部に、線状の周期欠陥部６０１を設けて導波路として機能する機能素子６００のｘｚ断面を示している。図６の（ｂ）は、（ａ）におけるＡ−Ａ′線での断面を示している。
【００８４】
３次元フォトニック結晶中に、線状の周期欠陥部を設けることにより、フォトニックバンドギャップ内の一部の波長帯域に対して、線状の周期欠陥部６０１にのみ電磁波が存在できる状態にすることができる。導波路６００は、低損失で、急峻な曲げ角度を実現できる導波路である。
【００８５】
周期欠陥部６０１は、３次元フォトニック結晶を作製する際における層内の屈折率周期構造を形成する工程にて、構造部を除去したり位置をずらしたり形状を変えたりすることで作製される。また、３次元フォトニック結晶の一部を、該結晶を構成する媒質とは異なる屈折率を有する媒質で置換することによっても作製できる。
【００８６】
図７の（ａ）には、３次元フォトニック結晶の内部に、点状の周期欠陥部７０１を設けて共振器として機能する機能素子７００のｘｚ断面を示している。図７の（ｂ）は、（ａ）におけるＢ−Ｂ′線での断面を示している。
【００８７】
３次元フォトニック結晶中に点状の周期欠陥部７０１を設けることにより、フォトニックバンドギャップ内の一部の波長帯域に対して、該周期欠陥部７０１にのみ電磁波が存在できる状態にすることができる。共振器７００は、非常に小さい領域に電磁波を閉じ込め、且つ閉じ込め効果の高い高性能な共振器である。この共振器を用いることにより、入射波から共振器の共振波長に対応した非常に狭い波長帯域の電磁波を取り出す波長選択フィルタなどが構成できる。周期欠陥部７０１は、選択波長が所望の波長帯域となるように、３次元フォトニック結晶を作製する際における層内の屈折率周期構造を形成する工程にて、構造部を除去したり、位置をずらしたり、形状を変えたりして作製できる。
【００８８】
図６および図７に示した欠陥部を含む３次元フォトニック結晶は、実施例１〜３のいずれかの作製方法を用いて、少ない工程数で作製されている。また、欠陥部のｘｙ面での平坦性が高いために、散乱による光の損失を抑制することができる。さらに、作製誤差による欠陥部に存在できる電磁波の波長帯域のずれを抑制することができる。
【００８９】
図７に示した欠陥部７０１内又はその近傍に活性媒質を充填し、共振器７００の外部から電磁波や電流によりエネルギーを供給することにより、非常に効率の高いレーザやＬＥＤ等の発光素子を実現することができる。例えば、共振器の共振波長を赤外光通信波長帯域（８００ｎｍ〜１８００ｎｍ）に対応させることで光通信用光源に用いることができる。また、光の三原色である赤（Ｒ）、緑（Ｇ）、青（Ｂ）に対応させることで、画像表示装置用光源に用いることができる。さらに、ＣＤやＤＶＤ等の光ピックアップ用光源に用いることもできる。
【００９０】
なお、図６に示した導波路、図７に示した共振器、発光素子およびフォトニックバンド内の分散異常を用いた偏光素子等の様々な機能素子を組み合わせることで、低コストに超小型高機能集積回路を実現することができる。
【００９１】
以上説明した各実施例は代表的な例にすぎず、本発明の実施に際しては、各実施例に対して種々の変形や変更が可能である。
【産業上の利用可能性】
【００９２】
少ない工程数で作製でき、作製誤差も小さい３次元フォトニック結晶および機能素子を提供できる。
【符号の説明】
【００９３】
１０１  基板
１０２，１０４，１０７  薄膜
１０３，１０６，１０９  柱状構造部
１０５，１０８  窪み
２００  ３次元フォトニック結晶
２０１  第１の層
２０２  第２の層
２０３  第３の層
２０４  第４の層
【図１】
0005578829.tif 000002
【図２】
0005578829.tif 000003
【図３】
0005578829.tif 000004
【図４】
0005578829.tif 000005
【図５】
0005578829.tif 000006
【図６】
0005578829.tif 000007
【図７】
0005578829.tif 000008
【図８】
0005578829.tif 000009